(57)【特許請求の範囲】
【請求項１】
ゲル形成可能な界面活性化合物を含む水溶液の泡膜、又はゲル形成可能な化合物及び界面活性剤を含む水溶液の泡膜を形成する工程；
前記泡膜をゲル化させてヒドロゲル薄膜を形成する工程；
前記ヒドロゲル薄膜を乾燥させて乾燥ゲル薄膜を形成する工程；
を含む、虫を捕獲するための粘着部材として、物理吸着能を有する、厚さが100 nm〜1μmの範囲の自立した乾燥ゲル薄膜を備える、虫捕獲用器具の製造方法。
【請求項２】
虫を捕獲するための粘着部材として、物理吸着能を有する、厚さが100 nm〜1μmの範囲の自立した乾燥ゲル薄膜を備える、虫捕獲用器具。
【請求項３】
少なくとも1つの貫通した開口を有する支持枠を更に備え、前記開口に、前記乾燥ゲル薄膜が張設されている、請求項2の虫捕獲用器具。
【請求項４】
少なくとも1つの貫通した開口を有するマスク部材を更に備え、該マスク部材が、前記乾燥ゲル薄膜の一方又は両方の表面の側に配置されており、且つ前記表面の前記開口に対応する部分が、前記開口を通じて露出するように配置されている、請求項2の虫捕獲用器具。
【請求項５】
前記開口が、最大内接円の直径が0.1〜1 cmの範囲の複数の開口である、請求項3又は4の虫捕獲用器具。
【発明の詳細な説明】
【技術分野】
【０００１】
本発明は、虫捕獲用器具に関する。具体的には、本発明は、粘着性に優れた乾燥ゲル薄膜を粘着部材として備える虫捕獲用器具に関する。
【背景技術】
【０００２】
ヨコバイ、ハモグリバエ、アブラムシ、ウンカ等の飛翔性害虫は、摂食及び吸汁により作物の品質及び収量を低下させるだけでなく、ウィルス等を媒介して植物病害の原因ともなる。特に、これらの害虫は飛翔して移動することができるため、害虫が発生すると広範囲の圃場が被害を受けることとなる。このため、飛翔性害虫を防除又は駆除することは、作物の品質及び収量を維持するために重要な課題である。
【０００３】
害虫を防除又は駆除するために、各種の殺虫剤が開発された。しかしながら、近年、減農薬又は無農薬栽培の要請が高まっているため、農薬散布に替わる害虫防除法が必要とされている。
【０００４】
このような害虫防除法の一つとして、粘着面を備える害虫捕獲用器具が知られている。例えば、特許文献1は、基材と、該基材上に形成された夜光層と、該夜光層上に形成された貼着層とからなる昆虫用捕獲具を記載する。前記貼着層は、特殊アクリル系樹脂を主成分とする透明性を有した粘着剤で形成されている。また、前記夜光層は、畜光インキを印刷して形成されているため夜間に発光する。この発光により、昆虫を誘引することができる。
【０００５】
特許文献2は、基材シートの一方の面に、ポリオレフィン系高分子エラストマーと軟化点が85℃以上の水素添加された粘着付与剤を含む粘着剤層を有する捕虫用粘着シートを記載する。前記シートの厚さは、通常10〜250μm程度である。また、前記シートは、特定の波長領域の紫外線を透過させることができるため、光に誘引される走光性害虫を捕獲することができる。
【０００６】
特許文献3は、少なくとも一方の面に粘着剤を塗布した湾曲自在な長尺シートからなる害虫及び小動物捕獲シートを記載する。
【０００７】
特許文献4は、光の明暗によるコントラスト効果を発現し得る凹凸構造を有する基材層と、前記基材層に形成された粘着剤層とを備える害虫捕獲用粘着シートを記載する。前記シートは、基材層と粘着剤層との間に、昆虫を誘引する着色層を更に備えることができる。上記の構成により、光の明暗によるコントラスト効果及び誘引色を利用して、昆虫を誘引することが出来る。
【先行技術文献】
【特許文献】
【０００８】
【特許文献１】特開平10-42767号公報
【特許文献２】特開2008-142021号公報
【特許文献３】特開2010-200672号公報
【特許文献４】特開2011-36153号公報
【特許文献５】特開2011-143332号公報
【発明の概要】
【発明が解決しようとする課題】
【０００９】
上記のように、害虫の防除に使用し得る虫捕獲用器具は、虫を捕獲する粘着部材を備える構成が一般的である。
【００１０】
粘着部材には、粘着性を有する各種樹脂が使用されている（特許文献1、2及び4）。これらの粘着部材の場合、時間経過とともに樹脂が硬化して粘着性が低下するという問題点が存在した。また、特許文献1で使用される特殊アクリル系樹脂又は特許文献2で使用されるポリオレフィン系高分子エラストマーのような樹脂成分は分解されにくいため、使用後の虫捕獲用器具は圃場に放置せず、回収する必要があるという問題点が存在した。上記の問題点は、屋外又は栽培施設内の圃場に長期間に亘って設置する使用態様の場合、特に顕在化する。
【００１１】
それ故、本発明は、長期間に亘って粘着性を維持できる粘着部材を備える虫捕獲用器具を提供することを目的とする。
【課題を解決するための手段】
【００１２】
本発明者は、前記課題を解決するための手段を種々検討した結果、ゲル形成可能な界面活性化合物を含む水溶液の泡膜、又はゲル形成可能な化合物及び界面活性剤を含む水溶液の泡膜をゲル化させたヒドロゲル薄膜を乾燥させて調製された乾燥ゲル薄膜は、虫捕獲用器具の粘着部材として適度な粘着性を有することを見出した。枠に張られた界面活性高分子の水溶液の泡膜を乾燥させて高分子自立膜を製造する方法としては、特許文献5に記載の技術が存在する。しかしながら、当該文献では、高分子自立膜の粘着性について検討されていない。
【００１３】
本発明者は、上記の特性を有する乾燥ゲル薄膜を虫捕獲用器具に適用することにより上記課題を解決できることを見出し、本発明を完成した。
【００１４】
すなわち、本発明の要旨は以下の通りである。
（1）  虫を捕獲するための粘着部材として、ゲル形成可能な界面活性化合物を含む水溶液の泡膜、又はゲル形成可能な化合物及び界面活性剤を含む水溶液の泡膜をゲル化させたヒドロゲル薄膜を乾燥させて調製された乾燥ゲル薄膜を備える、虫捕獲用器具。
（2）  少なくとも1つの貫通した開口を有する支持枠を更に備え、前記開口に、前記乾燥ゲル薄膜が張設されている、前記（1）の虫捕獲用器具。
（3）  少なくとも1つの貫通した開口を有するマスク部材を更に備え、該マスク部材が、前記乾燥ゲル薄膜の一方又は両方の表面の側に配置されており、且つ前記表面の前記開口に対応する部分が、前記開口を通じて露出するように配置されている、前記（1）の虫捕獲用器具。
（4）  前記開口が、最大内接円の直径が0.1〜1 cmの範囲である、前記（2）又は（3）の虫捕獲用器具。
（5）  虫を捕獲するための粘着部材として、物理吸着能を有する、厚さが100nm〜1μmの範囲の自立した乾燥ゲル薄膜を備える、虫捕獲用器具。
【発明の効果】
【００１５】
本発明により、長期間に亘って粘着性を維持できる粘着部材を備える虫捕獲用器具を提供することが可能となる。
【図面の簡単な説明】
【００１６】
【図１】本発明の虫捕獲用器具の一実施形態を示す平面図である。
【図２】図1における虫捕獲用器具の一実施形態のA-A’線断面図である。
【図３】泡膜形成に用いられる支持枠の一実施形態の平面図である。A：複数の開口が形成された支持枠の平面図；B：１つの開口が形成された支持枠の平面図。
【図４】支持枠に泡膜を形成し、続いて、ヒドロゲル薄膜及び乾燥ゲル薄膜を形成する手順を説明するための、断面模式図である。
【図５】本発明の虫捕獲用器具を使用する際の一実施形態を示す平面図である。
【図６】本発明の虫捕獲用器具を使用する際の別の実施形態を示す平面図である。
【図７】実施例の虫捕獲用器具を示す図である。A：実施例1；B：実施例2。
【図８】実施例1の虫捕獲用器具を用いて粘着性を評価した結果を示す図である。
【発明を実施するための形態】
【００１７】
以下、本発明の好ましい実施形態について詳細に説明する。
本明細書では、適宜図面を参照して本発明の特徴を説明する。図面では、明確化のために各部の寸法及び形状を誇張しており、実際の寸法及び形状を正確に描写してはいない。それ故、本発明の技術的範囲は、これら図面に表された各部の寸法及び形状に限定されるものではない。
【００１８】
＜1. 虫捕獲用器具＞
本発明の虫捕獲用器具の対象となる虫は、限定するものではないが、例えば、ヨコバイ、ハモグリバエ、アブラムシ及びウンカ等の飛翔性害虫を挙げることができる。これらの虫の体長は、通常、0.1〜1 cmである。また、その体重は、通常、0.001〜1 gである。上記の虫に対して本発明の虫捕獲用器具を適用することにより、これらの虫を効率的に防除することが可能となる。
【００１９】
本発明者は、以下において説明する方法により、ゲル形成可能な界面活性化合物を含む水溶液の泡膜、又はゲル形成可能な化合物及び界面活性剤を含む水溶液の泡膜をゲル化させたヒドロゲル薄膜を調製し、該ヒドロゲル薄膜をさらに乾燥させて調製された乾燥ゲル薄膜は、虫捕獲用器具の粘着部材として適度な粘着性を有することを見出した。前記乾燥ゲル薄膜は非常に薄いため、乾燥ゲル薄膜それ自体が物理吸着能を有する。本明細書において、「物理吸着」又は「物理吸着能」は、乾燥ゲル薄膜と対象物（例えば虫）との間のファンデルワールス力によって、該乾燥ゲル薄膜が対象物を吸着すること又はその能力を意味する。物理吸着能を有する乾燥ゲル薄膜を虫捕獲用器具の粘着部材として用いることにより、従来技術の虫捕獲用器具のように、粘着性を有する樹脂を粘着部材に追加することなく、該乾燥ゲル薄膜それ自体によって粘着性を発現することが可能となる。
【００２０】
また、前記乾燥ゲル薄膜は、支持体のない自立膜として十分な強度を有する。それ故、自立した前記乾燥ゲル薄膜を虫捕獲用器具の粘着部材として使用することが可能となる。
【００２１】
従来技術の虫捕獲用器具が備える誘引部材としては、昆虫の走光性を利用するものが知られている（特許文献1、2及び4）。特許文献4に記載のように、基材層に形成された凹凸構造が光の明暗によるコントラスト効果によって誘引性を発現する場合、誘引部材として追加の材料は不要である。しかしながら、畜光インキ（特許文献1）のような着色成分を添加する場合、添加する着色成分に応じて製造コストが上昇するという問題点が存在した。
【００２２】
本発明者は、前記乾燥ゲル薄膜が、光干渉により構造色で色づいていることを見出した。それ故、前記乾燥ゲル薄膜を虫捕獲用器具の粘着部材として用いることにより、追加の誘引部材を必要とせず、乾燥ゲル薄膜の構造色自体で走光性害虫を誘引し、捕獲することが可能となる。
【００２３】
粘着部材を構成する乾燥ゲル薄膜は、以下において説明する方法によって調製されることが好ましい。また、粘着部材を構成する乾燥ゲル薄膜の厚さは、100 nm〜1μmの範囲であることが好ましく、300〜700 nmの範囲であることがより好ましい。上記下限値以上の厚さの乾燥ゲル薄膜は、光干渉により可視光領域付近の構造色を有する。それ故、上記範囲の厚さの乾燥ゲル薄膜を粘着部材として用いることにより、着色成分を添加することなく走光性害虫を誘引することが可能となる。また、上記範囲の厚さの乾燥ゲル薄膜は、膜の柔軟性が非常に高いため、物理吸着によって虫を捕獲することができ、且つ捕獲後に薄膜が虫から剥がれ難い。それ故、上記範囲の厚さの乾燥ゲル薄膜を粘着部材として用いることにより、捕獲した虫、例えば害虫を効率的に駆除することが可能となる。さらに、上記範囲の厚さの乾燥ゲル薄膜は、自立膜として十分な強度を有する。それ故、上記範囲の厚さの乾燥ゲル薄膜を、自立した粘着部材として用いることが可能となる。
【００２４】
なお、乾燥ゲル薄膜の厚さは、限定するものではないが、例えば、光学顕微鏡（ナノサーチ顕微鏡、型番：OLS3500、オリンパス製）を用いて膜―空気界面の位置に焦点を合わせることにより、測定することができる。
【００２５】
本発明の虫捕獲用器具は、粘着部材を構成する乾燥ゲル薄膜の構造色によって走光性の虫を誘引するため、特別な誘引部材を必要としない。しかしながら、所望により、特定の虫を誘引する誘引成分を乾燥ゲル薄膜に添加してもよい。上記のような誘引成分を乾燥ゲル薄膜に添加することにより、虫の捕獲効果、例えば害虫の防除効果をさらに高めることが可能となる。
【００２６】
図1は、本発明の虫捕獲用器具の一実施形態を模式的に示す平面図である。図2は、図1Bにおける虫捕獲用器具の一実施形態のA-A’線断面図である。図1Aに示すように、本発明の虫捕獲用器具100は、虫を捕獲するための粘着部材として、ゲル形成可能な界面活性化合物を含む水溶液の泡膜、又はゲル形成可能な化合物及び界面活性剤を含む水溶液の泡膜をゲル化させたヒドロゲル薄膜を乾燥させて調製された乾燥ゲル薄膜34を備える。上記で説明したように、本発明に使用する乾燥ゲル薄膜は、物理吸着能を有するだけでなく、自立膜として十分な強度を有している。それ故、虫捕獲用器具100は、虫を捕獲するための粘着部材として、物理吸着能を有する、自立した乾燥ゲル薄膜34を備える構成とすることができる。また、図1B及び図2Aに示すように、本発明の虫捕獲用器具110は、少なくとも1つの貫通した開口12を有する支持枠11を更に備え、前記開口12に、前記乾燥ゲル薄膜34が張設されている構成であってもよい。或いは、図2Bに示すように、本発明の虫捕獲用器具120は、少なくとも1つの貫通した開口24を有するマスク部材22及び23を更に備え、該マスク部材22及び23が、前記乾燥ゲル薄膜34の一方又は両方の表面の側に配置されており、且つ前記表面の前記開口24に対応する部分が、前記開口24を通じて露出するように配置されている構成であってもよい。このとき、乾燥ゲル薄膜34は、例えば図2Bに示すように、以下において説明する泡膜形成の支持枠21に形成された少なくとも1つの貫通した開口に張設されている状態であってもよく、図2Cに示すように、泡膜形成の支持枠から取り外された自立膜の状態であってもよい。
【００２７】
支持枠及びマスク部材の材質は特に限定されない。金属、樹脂又は紙等の任意の材料で構成されてなる支持枠及びマスク部材を、本発明の虫捕獲用器具に使用することができる。生分解性樹脂又は紙のような生分解性の材料で構成されていることが好ましい。生分解性の材料の場合、一定期間の経過後、分解されるので好ましい。上記の特徴を有する支持枠及びマスク部材を用いることにより、本発明の虫捕獲用器具を使用後に回収する手間を省くことが可能となる。
【００２８】
支持枠及びマスク部材の形状及び寸法は特に限定されず、使用場所、捕獲対象の虫の種類等に応じて適宜選択することができる。
【００２９】
支持枠11に形成された開口12、並びにマスク部材22及び23に形成された開口24の寸法及び形状は、捕獲対象の虫の種類等に応じて適宜選択することができる。交配（受粉）用ミツバチのような農業上有用な昆虫を捕獲せず、特定の虫、例えば上記のような害虫を特異的に捕獲するために、開口12及び24は、最大内接円の直径が0.1〜4 cmの範囲であることが好ましく、0.1〜1 cmの範囲であることがより好ましい。開口12及び24の形状は、上記の条件を満たせば特に限定されず、例えば、真円形、楕円形、又は多角形（三角形、四角形若しくは星形）等の任意の形状であることができる。上記の特徴を有する開口を有することにより、本発明の虫捕獲用器具は、捕獲対象の虫、例えば害虫を特異的に捕獲することが可能となる。
【００３０】
なお、本明細書において、「最大内接円の直径」は、開口に内接する円のうち、最大の円の直径を意味する。
【００３１】
開口12及び24の個数は、上記で説明した支持枠11、マスク部材22及び23、並びに開口12及び24の寸法に応じて適宜選択することができる。虫の捕獲効率を高めるために、支持枠11並びにマスク部材22及び23には複数の開口12及び24が形成されていることが好ましい。
【００３２】
本発明の虫捕獲用器具を使用する際の実施形態を図5及び6に示す。図5に示すように、本発明の虫捕獲用器具110は、支持枠11の任意の位置に係止用の孔14が形成されていてもよい。或いは、図6に示すように、支持枠11の任意の位置に係止部材15をさらに備えていてもよい。これらの実施形態の場合、例えば、フックを有する吊り下げ器具を圃場に設置しておき、該フックと虫捕獲用器具110の孔14又は係止部材15とを係合させることにより、吊り下げて使用することができる。
【００３３】
＜2. 乾燥ゲル薄膜＞
本発明に用いられる乾燥ゲル薄膜は、ゲル形成可能な界面活性化合物を含む水溶液の泡膜、又はゲル形成可能な化合物及び界面活性剤を含む水溶液の泡膜をゲル化させたヒドロゲル薄膜を乾燥させて調製される。
【００３４】
本明細書において、「ヒドロゲル」は、ゲル形成可能な界面活性化合物又はゲル形成可能な化合物が結合して形成された網目状構造物に多量の水が保持された状態のゲルを意味する。
【００３５】
本明細書では、泡膜形成に用いることができる「ゲル形成可能な界面活性化合物を含む水溶液」及び「ゲル形成可能な化合物及び界面活性剤を含む水溶液」を総称して、「泡膜形成用水溶液」と呼ぶ場合がある。
【００３６】
乾燥ゲル薄膜の調製方法を、図3及び4を参照して説明する。
はじめに、少なくとも1つの開口が形成された支持枠を準備する。本工程で使用される支持枠は、上記で説明した支持枠11（図3A）又は21（図3B）を構成する部材となる。以下では、支持枠11を用いる場合を例に説明するが、支持枠21を用いる場合も同様に実施することができる。
【００３７】
図4に示すように、支持枠11を、泡膜形成用水溶液31に浸し（図4B）、引き揚げて、開口12を塞ぐように張られた前記水溶液31の泡膜32を形成する（泡膜形成工程；図4C）。泡膜32をゲル化することにより、ヒドロゲル薄膜33を形成することができる（ヒドロゲル薄膜形成工程；図4D）。その後、ヒドロゲル薄膜33を乾燥させることにより、乾燥ゲル薄膜34を調製することが出来る（乾燥工程；図4E）。本発明の虫捕獲用器具が、支持枠の開口に乾燥ゲル薄膜が張設されている構成の場合（図1B及び2B）、上記の手順で調製された支持枠11又は21の開口12に張設された乾燥ゲル薄膜34を、そのまま用いればよい。また、本発明の虫捕獲用器具が、自立した乾燥ゲル薄膜を備える構成の場合（図1A及び2C）、上記の手順で調製された乾燥ゲル薄膜34を支持枠11から取り外すことによって得られる乾燥ゲル薄膜の自立膜を用いればよい。
【００３８】
以下、各工程について更に詳細に説明する。
［2-1. 泡膜形成工程］
本工程において使用される、ゲル形成可能な界面活性化合物又はゲル形成可能な化合物は、所定の条件においてゾル状態からゲル状態に変化可能な化合物であれば特に限定されない。
本工程において使用される泡膜形成用水溶液には、界面活性物質が含まれる。
【００３９】
本明細書において、「界面活性物質」は、水に溶けて表面張力を低下させる作用（界面活性）を有する物質を意味する。本発明の好適な一実施形態では、それ自体が水中に溶解して十分な界面活性を示すゲル形成可能な化合物（すなわち「ゲル形成可能な界面活性化合物」）を含む水溶液を用いて泡膜が形成される。本発明の好適な他の実施形態では、ゲル形成可能な化合物に加えて、界面活性剤を含む水溶液を用いて泡膜が形成される。泡膜形成用水溶液が界面活性剤を含有する後者の実施形態において用いられるゲル形成性化合物は、それ自体が界面活性を有するものであってもよいし、界面活性を有していなくてもよい。
【００４０】
ゲル形成可能な界面活性化合物又はゲル形成可能な化合物は、単独でゲルを形成することが可能な化合物には限られず、添加された架橋剤の作用により架橋され、ゲルを形成する化合物であってもよい。ゲル化は、水素結合、イオン結合、配位結合又は共有結合等の結合により化合物の分子間が結合されることによって生じるものであり、結合様式は特に限定されない。
【００４１】
ゲル形成可能な界面活性化合物又はゲル形成可能な化合物は、高分子化合物であってもよく、低分子化合物であってもよい。
【００４２】
ゲル形成可能な低分子化合物としては、重合してゲル形成可能な高分子化合物を形成するモノマー化合物等の重合性化合物を挙げることができる。モノマー化合物としては、1分子あたり1以上、好ましくは2以上、より好ましくは2〜4個の重合性官能基を有するモノマー化合物であれば特に限定されない。前記モノマー化合物としては、例えば、アクリルアミド及びN,N'-メチレンビスアクリルアミド等を挙げることができる。重合性官能基の具体例は後述する。
【００４３】
ゲル形成可能な高分子化合物としては、具体的には、ゼラチン、コラーゲン及びフィブリン等のゲル形成可能なタンパク質、アガロース等のゲル形成可能な多糖類、並びに重合性官能基を1分子に1つ以上、好ましくは2つ以上、より好ましくは2〜4個含む高分子化合物が挙げられる。ここで具体的に例示した、ゼラチン、コラーゲン、フィブリン及びアガロース等は、いずれも界面活性高分子化合物である。
【００４４】
ゲル形成可能なタンパク質の起源は特に限定されないが、例えばゼラチンの場合、ブタの表皮、ブタの骨、牛の皮膚、牛の骨又は魚等に由来するゼラチンを使用することができる。また、コラーゲンの場合、ブタの皮膚、ブタの骨、牛の皮膚、牛の骨又は魚等に由来するコラーゲンを使用することができる。
【００４５】
ゲル形成可能な多糖類の起源は特に限定されないが、例えばアガロースの場合、海藻等に由来するアガロースを使用することができる。
【００４６】
ゲル形成可能な化合物に含まれる重合性官能基としては、連鎖重合又は逐次重合が可能な官能基が挙げられ、特に連鎖重合性官能基が好ましい。連鎖重合性官能基は、ラジカル、カチオン又はアニオン等の活性種を開始剤として連鎖重合する基を使用することができる。連鎖重合性官能基としては、不飽和重合又は開環重合等が可能な官能基を適宜使用することができ、特に、不飽和重合性官能基を好適に使用することができる。
【００４７】
不飽和重合性官能基としては、炭素−炭素二重結合、炭素−炭素三重結合、炭素−酸素二重結合、炭素−窒素二重結合、炭素−窒素三重結合等を含む不飽和重合性官能基が使用できる。特に、炭素−炭素二重結合を有するエチレン系重合性官能基が好ましい。
【００４８】
エチレン系重合性官能基としては、アクリロイル基、メタクリロイル基及びビニル基等を挙げることができる。
【００４９】
重合性官能基が結合される高分子化合物としては、ジエチレングリコール、ポリエチレングリコール（エチレングリコールが3分子以上重合したもの）、ジアクリルアミド及びポリアクリルアミド（アクリルアミドが3分子以上重合したもの）等を挙げることができ、なかでもジエチレングリコール又はポリエチレングリコールが好ましい。ポリエチレングリコールの重合度の範囲は特に限定されないが、好ましくは3以上、より好ましくは、重合性官能基が結合したポリエチレングリコールを、両端が非置換のポリエチレングリコールHO-(CH2-CH2-O)n-Hとして換算した数平均分子量が、200〜6000となる重合度nを有するものが好適に使用できる。高分子化合物と結合する重合性官能基の数は、1以上であれば特に限定されないが、2以上が好ましく、2〜4であることが特に好ましい。
【００５０】
重合性官能基が結合した高分子化合物としては、具体的には、ポリエチレングリコールジメタクリレート、ポリエチレングリコールジアクリレート、ジエチレングリコールジメタクリレート及びジエチレングリコールジアクリレート等を挙げることができる。
【００５１】
重合性官能基は、界面活性化合物又は化合物の1分子あたり1つ以上含まれていればよいが、特に2〜4個含まれていることが好ましい。重合性官能基は、界面活性化合物又は化合物に、適当な共有結合を介して結合している。重合性官能基は、界面活性化合物又は化合物のどの位置に結合していてもよく、例えば、直鎖状の界面活性化合物又は化合物の分子の末端の一方又は両方に結合していてもよいし、界面活性化合物又は化合物の側鎖に結合していてもよいし、直鎖状の界面活性化合物又は化合物の途中に、直鎖を中断する形で結合していてもよい。特に、直鎖状の分子の末端の一方又は両方に、好ましくは両方に、重合性官能基が結合した界面活性化合物又は化合物を用いることが好ましい。
【００５２】
架橋剤の作用により架橋され、ゲルを形成する化合物は、架橋剤と結合可能な官能基を有する化合物であれば特に限定されず、例えば、前記例示したような、低分子化合物、タンパク質、多糖類又はポリエチレングリコール等の高分子化合物を適宜使用することができる。
【００５３】
ゲル形成可能な化合物と共に泡膜形成用水溶液に添加することができる界面活性剤は、特に限定されないが、例えばショ糖脂肪酸エステル等の界面活性剤を使用することができる。
【００５４】
泡膜を形成するための水溶液は、水中に、ゲル形成可能な界面活性化合物又はゲル形成可能な化合物を適当な濃度で含有する。前記化合物の濃度は、適当な支持枠において泡膜を形成することができるように、当該化合物の種類に応じて適宜調節することができる。例えばゼラチン、コラーゲンなどのゲル形成可能なタンパク質を用いる場合、前記水溶液中での濃度は、水溶液の総質量に対して0.1〜50質量％とすることができ、0.1〜10質量％とすることが好ましい。アガロースなどのゲル形成可能な多糖類を用いる場合、前記水溶液中での濃度は、水溶液の総質量に対して0.1〜10質量％とすることができる。重合性官能基を含むポリエチレングリコール等の高分子化合物を用いる場合、前記水溶液中での濃度は、水溶液の総質量に対して0.1〜50質量％とすることができる。アクリルアミド等の、他の重合性化合物を用いる場合、前記水溶液中での濃度は0.1〜50質量％とすることができる。
【００５５】
ゲル形成可能な界面活性化合物としてゼラチンを使用する場合、ゼラチン水溶液中のゼラチン濃度は特に限定されないが、低濃度、具体的には、水溶液の総質量に対して0.1〜2.9質量％、好ましくは0.1〜2.5質量％、より好ましくは1.0〜2.0質量％の濃度で水中にゼラチンを含有する水溶液を使用することができる。ゼラチン濃度が前記低濃度である場合、ゼラチン濃度が高い場合と比較して、泡膜が薄くなる。これにより、製造される乾燥ゲル薄膜は、柔軟性が十分に高く、且つ高い物理吸着能によって捕獲した虫の体表面から剥がれにくいものとなるため好ましい。
【００５６】
ゲル形成可能な界面活性化合物としてアガロースを使用する場合、アガロース水溶液中のアガロース濃度は特に限定されないが、低濃度、具体的には、水溶液の総質量に対して0.1〜5.0質量％、好ましくは0.1〜2.0質量％、より好ましくは0.5〜1.0質量％の濃度で水中にアガロースを含有する水溶液を使用することができる。アガロース濃度が前記低濃度である場合、アガロース濃度が高い場合と比較して、泡膜が薄くなる。これにより、製造される乾燥ゲル薄膜は、柔軟性が十分に高く、且つ高い物理吸着能によって捕獲した虫の体表面から剥がれにくいものとなるため好ましい。
【００５７】
ゲル形成可能な界面活性化合物としてコラーゲンを使用する場合、コラーゲン水溶液中のコラーゲン濃度は特に限定されないが、低濃度、具体的には、水溶液の総質量に対してコラーゲンを0.1〜5.0質量％、好ましくは0.5〜5.0質量％、より好ましくは1.0〜3.0質量％の濃度で水中に含有する水溶液を使用することができる。コラーゲン濃度が前記低濃度である場合、コラーゲン濃度が高い場合と比較して、泡膜が薄くなる。これにより、製造される乾燥ゲル薄膜は、柔軟性が十分に高く、且つ高い物理吸着能によって捕獲した虫の体表面から剥がれにくいものとなるため好ましい。
【００５８】
本工程において、ゲル形成可能な界面活性高分子化合物を含む水溶液は、前記濃度の界面活性高分子化合物をゲル化していないゾル状態で含む。ゾル状態を維持するには、例えばゼラチン水溶液の場合、温度は20〜40℃であることが好ましい。ゼラチン水溶液のpH（例えば23℃での測定値）は、6.0〜8.0であることができる。コラーゲン水溶液の場合、温度は4〜30℃であることが好ましい。コラーゲン水溶液のpH（例えば23℃での測定値）は、2.0〜4.0であることができる。アガロース水溶液の場合、温度は30〜80℃であることが好ましい。アガロース水溶液のpH（例えば23℃での測定値）は、6.0〜8.0であることができる。
【００５９】
重合性の化合物又は重合性官能基を含む高分子化合物を含む水溶液には、更に必要に応じて、重合を開始させるための重合開始剤が添加される。重合開始剤としては、活性放射線、熱等の外部エネルギーの作用により励起又は反応して活性種（ラジカル、アニオン又はカチオン）を生じるラジカル重合開始剤、アニオン重合開始剤、カチオン重合開始剤が好適に使用できる。外部エネルギーとしては、活性放射線が好ましい。活性放射線としては、紫外線等の光、電子線、ガンマ線又はプラスマが利用でき、特に紫外線等の光又は電子線が好ましい。他の重合開始剤、例えば、過酸化水素−第一鉄塩系に代表される、レドックス反応によりラジカルを生成するラジカル重合開始剤、塩基（アニオン重合開始剤）、酸（カチオン重合開始剤）等も使用することができ、適宜泡膜形成用水溶液に含まれてよい。好ましい重合開始剤としては、2-ヒドロキシ-2-メチル-プロピオフェノン（活性放射線の作用によりラジカルを生成）等を具体例として例示することができる。重合開始剤の濃度は特に限定されないが、典型的には、前記水溶液の総質量に対して0.01〜1質量％であればよい。
架橋剤によりゲルを形成する化合物を用いる場合、泡膜を形成するための水溶液は架橋剤を更に含む。
【００６０】
本工程において、泡膜形成用水溶液は、適宜他の成分を含んでもよい。例えば、前記水溶液は、泡膜を安定化させる目的で界面活性剤、乳化補助剤又は湿潤剤等を含むことができる。界面活性剤としては、ショ糖脂肪酸エステル等の生分解性の界面活性剤が好ましい。界面活性剤の濃度は特に限定されないが、典型的には、水溶液の総質量に対して0.01〜10質量％であることができ、0.01〜1質量％であることが好ましい。乳化補助剤としては、メチルセルロース、グリセリン、ポリエチレングリコール、ポリビニルアルコール、スクロース又はポリグリセリン等の生分解性の乳化補助剤が好ましい。乳化補助剤の濃度は特に限定されないが、典型的には、水溶液の総質量に対して0.01〜10質量％であることができる。ゲル化前の泡膜からの水の揮発は、泡膜破裂の原因となる。乳化補助剤は、泡膜からの水の揮発を抑制する作用、すなわち、泡膜の湿潤剤としての作用を有するため、泡膜破裂を抑制することを目的として添加することができる。
【００６１】
ポリエチレングリコール等の前記乳化補助剤は、湿潤剤としての作用に加えて、乾燥ゲル薄膜を構成する高分子の間に入り、高分子間の架橋形成を抑制して膜の柔軟性を高めるという作用も有する。このため、乳化補助剤を含む泡膜形成用水溶液から調製された乾燥ゲル薄膜は、柔軟性が高く、且つ高い物理吸着能によって捕獲した虫の体表面から剥がれにくいという有利な効果を有する。
【００６２】
泡膜形成用水溶液中には更に、特定の虫を誘引する誘引成分又は殺虫成分等の、乾燥ゲル薄膜に添加すべき所望の成分を配合することも可能である。泡膜形成用水溶液に含まれる成分は、乾燥ゲル薄膜において高分子の網目構造中に取り込まれ保持されることができる。
【００６３】
泡膜の表裏の両表面にはそれぞれ、界面活性物質が疎水部分を外側、親水部分を内側となるように配置していると考えられる。泡膜は表裏が均質な構造を有していることから、泡膜から調製される乾燥ゲル薄膜は表裏が均質である。それ故、乾燥ゲル薄膜は、表裏の区別なく、本発明の虫捕獲用器具の粘着部材として使用することが可能となる。
【００６４】
支持枠の材質は、ヒドロゲル薄膜の形成に適したものであれば特に限定されない。金属、樹脂又は紙等の任意の材料で構成されてなる支持枠を使用することができる。本工程で使用される支持枠は、上記で説明した支持枠11（図3A）又は21（図3B）を構成する部材となる。それ故、生分解性樹脂又は紙のような生分解性の材料で構成されてなることが好ましい。生分解性の材料の場合、一定期間の経過後、分解されるので好ましい。上記の特徴を有する支持枠を用いることにより、使用後に回収する手間を省くことが可能となる。
【００６５】
泡膜32を形成するための支持枠11又は21の寸法及び形状は、適宜選択すればよい。支持枠11又は21に形成された開口12は、上記で説明した大きさ及び形状であることが好ましい。なかでも開口12の形状は、円形又は角部が丸みを帯びた多角形が好ましい。これらの形状の場合、泡膜32の周縁にかかる応力を低減できるので、泡膜32の取扱いやすさを向上させることが可能となる。
【００６６】
泡膜形成用水溶液31から調製された泡膜32の厚さは、支持枠の水溶液31からの引き上げ速度を調節するなどして調節可能である。さらに、支持枠に泡膜32を形成させた後に、ピペット等を用いて泡膜32から水溶液31を抜き取り膜厚を薄くすることや、泡膜32に水溶液31を追加して膜厚を厚くすることも可能である。本工程において、泡膜32の厚さは1〜200μmの範囲であることが好ましい。なお、泡膜の厚さは、限定するものではないが、例えば、光学顕微鏡（ナノサーチ顕微鏡、型番：OLS3500、オリンパス製）を用いて膜―空気界面の位置に焦点を合わせることにより、測定することができる。
【００６７】
［2-2. ヒドロゲル薄膜形成工程］
本工程は、泡膜32をゲル化してヒドロゲル薄膜33とすることを目的とする。泡膜をゲル化させる方法は、高分子化合物の種類に応じて適宜選択される。
【００６８】
例えば、ゼラチン及びアガロース等のように、高温条件でゾル状態であり、低温条件でゲル化化合物を用いる場合、上記の温度範囲でゾル状態を維持された泡膜形成用水溶液31から泡膜32を形成した後、温度を低下させてヒドロゲル薄膜33を形成する。
【００６９】
コラーゲンのように、低温（4〜23℃）且つpH3.0付近のpH条件（2.0〜4.0）においてゾル状態であり、高温（32〜37℃）且つpH7.0付近のpH条件（6.0〜8.0）においてゲル状態であるという特徴を有する化合物を用いる場合、ゾル状態の泡膜形成用水溶液31は、温度が4〜30℃であることが好ましい。また、pH（例えば23℃での測定値）が、2.0〜4.0であることが好ましい。上記の条件でゾル状態を維持された泡膜形成用水溶液31から泡膜32を形成した後、加温してヒドロゲル薄膜33を形成する。コラーゲン水溶液は、泡膜を形成する前にpHが6.0〜8.0となるようにpHが調節されることが好ましい。pHの調節は、水酸化ナトリウム等のアルカリ成分の添加により行うことができる。
【００７０】
ゲル形成可能な化合物又は界面活性化合物として、重合性の化合物又は重合性官能基を１つ以上含む高分子化合物を用いる場合には、水溶液31から泡膜を形成させた後、前記泡膜中で前記重合性官能基を反応により結合させて前記化合物の分子間を架橋することによりヒドロゲル薄膜33を形成させる。重合性官能基が連鎖重合性の官能基である実施形態では、本工程は、連鎖重合のための活性種（ラジカル、アニオン、カチオン）を泡膜中で生成させることにより開始される。
【００７１】
泡膜中で連鎖重合のための活性種を生成する方法としては以下の２つの実施形態が挙げられる。
第一の実施形態では、活性種を生じる重合開始剤を泡膜形成用水溶液中に予め存在させておき、ヒドロゲル薄膜形成工程において泡膜に活性種を生じさせる。
第二の実施形態では、ヒドロゲル薄膜形成工程において泡膜に外部エネルギーを作用させ、外部エネルギーの作用によって泡膜中に活性種を生じさせる。
【００７２】
上記の実施形態のうち、第一の実施形態が特に好ましい。第一の実施形態においては特に、活性放射線、熱等の外部エネルギーの作用により活性種を生じる重合開始剤を用いることが好ましく、その場合、本工程は、泡膜に所定の外部エネルギーを作用させて重合開始剤から活性種を生成することにより実行される。外部エネルギー及び重合開始剤の好適な実施形態は、「泡膜形成工程」の欄で詳述した通りである。
【００７３】
本工程において、ゲル化過程で泡膜32から水分が揮発し乾燥すること防ぐために、ゲル化を低温（例えばゼラチンの場合、1〜23℃）で行うことや、短時間（10分間以下、好ましくは1分間以下）で行うことや、飽和湿度に調整された密閉容器内で行うことが好ましい。
【００７４】
ヒドロゲル薄膜33の厚さは特に限定されないが、1〜200μmであることが好ましく、1〜100μmであることがより好ましい。ヒドロゲル薄膜の厚さがこの範囲である場合、結果として得られる乾燥ゲル薄膜の柔軟性が非常に高いため、捕獲した虫の体表面への密着性が高く、剥がれ難いため有利である。なお、ヒドロゲル薄膜の厚さは、限定するものではないが、例えば、光学顕微鏡（ナノサーチ顕微鏡、型番：OLS3500、オリンパス製）を用いて膜―空気界面の位置に焦点を合わせることにより、測定することができる。
【００７５】
［2-3.乾燥工程］
本工程は、ヒドロゲル薄膜33を乾燥させて乾燥ゲル薄膜34を形成させることを目的とする。乾燥工程の条件は特に限定されず、使用される界面活性高分子化合物の種類及び／又は得られる乾燥ゲル薄膜の厚さ等に基づき適宜設定することができる。本工程において、ヒドロゲル薄膜を乾燥させる温度は、例えば、1〜80℃の範囲が好ましい。また、ヒドロゲル薄膜を乾燥させる時間は、例えば、1〜120分の範囲が好ましい。このとき、ヒドロゲル薄膜を乾燥させて得られる乾燥ゲル薄膜の水分含有量は、例えば、乾燥ゲル薄膜の総質量に対して0〜10質量％の範囲が好ましく、0〜1質量％の範囲がより好ましい。上記の条件で乾燥工程を実施することにより、上記で説明した厚さを有する乾燥ゲル薄膜を調製することが可能となる。
【実施例】
【００７６】
以下、実施例を用いて本発明をさらに具体的に説明する。但し、本発明の技術的範囲はこれら実施例に限定されるものではない。
【００７７】
＜製造例：虫捕獲用器具の作成＞
［1：支持枠の準備］
4 cm×4 cm、厚さ1 mmの段ボール紙を、中央に直径3.2 cmの真円形の開口が形成されるように切り抜き、1つの開口を有する支持枠1を準備した。
また、4 cm×4 cm、厚さ1 mmの段ボール紙を、直径0.5 cmの真円形の開口が0.5 cm間隔で形成されるように切り抜き、複数の開口を有する支持枠2を準備した。
【００７８】
［2：界面活性高分子化合物の溶液の準備］
溶液の総質量に対して、1質量％のゼラチン（シグマアルドリッチ社製）、1質量％のポリエチレングリコール（シグマアルドリッチ社製）及び0.1質量％のショ糖脂肪酸エステル（三菱化学フーズ社製、型番：L-1695）をそれぞれ含有するように上記の成分を純水に溶解させて、界面活性高分子化合物の溶液を調製した。
【００７９】
［3：泡膜の作成］
支持枠1を、37℃でゾル状態である界面活性高分子化合物の溶液に1秒間浸し、その後、支持枠が鉛直方向に平行となるように支持枠を前記溶液から引き揚げ、支持枠1の開口に前記溶液の泡膜を形成させた。引き揚げ後、速やかに、開口に前記溶液の泡膜が形成された支持枠1を4℃の温度条件に曝して、前記溶液の泡膜をゲル化させた。これにより、開口に厚さ約10μmのヒドロゲル薄膜が形成された支持枠1を得た。
【００８０】
開口にヒドロゲル薄膜が形成された支持枠1を、4℃、120分間乾燥処理して、ヒドロゲル薄膜を乾燥させた。これにより、支持枠1の開口に厚さ約500 nmのヒドロゲル薄膜が固定された虫捕獲用器具（実施例1）を得た（図7A）。
【００８１】
また、上記と同様の手順により、支持枠2の複数の開口に厚さ約500 nmのヒドロゲル薄膜がそれぞれ固定された虫捕獲用器具（実施例2）を得た（図7B）。
【００８２】
実施例1及び2の虫捕獲用器具に固定された乾燥ゲル薄膜は、膜厚が可視光領域付近であるため、光干渉により構造色で膜が色づいていた。
【００８３】
＜使用例：虫捕獲用器具の粘着性評価＞
虫の代替物として、アブラムシ（通常、体長1〜5 mm、体重0.001〜0.01 g）と同程度の大きさ及び質量を有するシリカゲルビーズを用いて、実施例1及び2の虫捕獲用器具の粘着性を評価した。
【００８４】
実施例1の虫捕獲用器具を、基材が水平方向に平行となるように保持した。直径2 mm、質量0.005 gのシリカゲルビーズ14個を、虫捕獲用器具の粘着部材の表面に載せた。その後、虫捕獲用器具を表裏反転させた。その結果、シリカゲルビーズは、粘着部材から剥離することなく粘着面に接着された（図7）。
【００８５】
比較例として、支持枠1の開口を塞ぐようにPETフィルム（厚さ100μm；帝人デュポンフィルム社製）を固定したものを作成し、上記と同様の手順でシリカゲルビーズをPETフィルムの表面に載せ、基材を表裏反転させた。その結果、シリカゲルビーズは、PETフィルムから剥離して脱落した。
【産業上の利用可能性】
【００８６】
本発明により、長期間に亘って粘着性を維持できる粘着部材を備える虫捕獲用器具を提供することが可能となる。
【符号の説明】
【００８７】
110, 120, 121…虫捕獲用器具
11, 21…支持枠
12…開口
14…係止用の孔
15…係止部材
22, 23…マスク部材
24…開口
31…ゲル形成可能な界面活性高分子化合物を含む水溶液
32…泡膜
33…ヒドロゲル薄膜
34…乾燥ゲル薄膜
【図１】
0005935482.tif 000002
【図２】
0005935482.tif 000003
【図３】
0005935482.tif 000004
【図４】
0005935482.tif 000005
【図５】
0005935482.tif 000006
【図６】
0005935482.tif 000007
【図７】
0005935482.tif 000008
【図８】
0005935482.tif 000009